(57)【要約】【課題】情報化核酸を含有することにより、どのような出所・履歴の製品であるかを個別具体的に特定できる補修塗膜及び補修塗装方法を提供すること。【解決手段】一又は複数の塗膜から構成され、塗膜に任意且つ既知の塩基配列を有する部位を備える情報化核酸を含有した補修塗膜である。一又は複数の塗膜から構成され、塗膜の層内又は層間に情報化核酸含有層を配設して成る補修塗膜である。情報化核酸が被塗装面積に対して０．５〜５００μｇ／ｍ２含まれる。情報化核酸が微粒子に担持されて塗膜に含まれる。微粒子の平均粒径が０．０１〜４０μｍである。微粒子が被塗装面積の０．５〜５０％に存在する。  被塗装面を研ぐ工程と塗膜を形成する工程とを行い、該塗装工程では溶媒を用いて情報化核酸を含有して補修塗膜を形成する。被塗装面を研ぐ工程と塗膜を形成する工程と該塗膜に情報化核酸含有層を形成する工程と、を行い補修塗膜を形成する。【選択図】なし【特許請求の範囲】
【請求項１】
一又は複数の塗膜から構成された補修塗膜であって、
上記塗膜の少なくとも１層に、任意且つ既知の塩基配列を有する部位を備える情報化核酸を含有したことを特徴とする補修塗膜。
【請求項２】
一又は複数の塗膜から構成された補修塗膜であって、
上記塗膜の層内又は層間に情報化核酸含有層を配設し、該情報化核酸含有層が、任意且つ既知の塩基配列を有する部位を備える情報化核酸を含有して成ることを特徴とする補修塗膜。
【請求項３】
上記情報化核酸が、被塗装面積に対して０．５〜５００μｇ／ｍ２含まれることを特徴とする請求項１又は２に記載の補修塗膜。
【請求項４】
上記情報化核酸が、単独で上記塗膜に含まれ、水中で２次凝集しないように分散されていることを特徴とする請求項１〜３のいずれか１つの項に記載の補修塗膜。
【請求項５】
上記情報化核酸が、微粒子に担持されて上記塗膜に含まれることを特徴とする請求項１〜３のいずれか１つの項に記載の補修塗膜。
【請求項６】
上記微粒子の平均粒径が、０．０１〜４０μｍであることを特徴とする請求項５に記載の補修塗膜。
【請求項７】
上記微粒子が、被塗装面積の０．５〜５０％に存在するように含有されていることを特徴とする請求項５又は６に記載の補修塗膜。
【請求項８】
上記情報化核酸を含有した塗膜が、親油性液体である塗膜原料及び／又は親水性液体である塗膜原料を固化して成ることを特徴とする請求項１〜７のいずれか１つの項に記載の補修塗膜。
【請求項９】
請求項１又は請求項３〜８のいずれか１つの項に記載の補修塗膜を形成するに当たり、
被塗装面を研ぐ工程と塗膜を形成する工程とをこの順序で行い、該塗装工程では塗膜の少なくとも１層に溶媒を用いて情報化核酸を含有することを特徴とする補修塗装方法。
【請求項１０】
請求項２〜８のいずれか１つの項に記載の補修塗膜を形成するに当たり、
被塗装面を研ぐ工程と、少なくとも１層の塗膜を形成する工程と、該塗膜の層内又は層間に情報化核酸含有層を形成する工程と、を行うことを特徴とする補修塗装方法。
【発明の詳細な説明】
【技術分野】
【０００１】
本発明は、補修塗膜及び補修塗装方法に係り、更に詳細には、個別認証に利用できる情報化核酸を用いた補修塗膜及び補修塗装方法に関する。
【背景技術】
【０００２】
従来から、個別認証には、ナンバープレート、紙幣などの透かし印刷、ＩＣチップ及びクレジットカードの写真などが利用されている。
しかし、これらの個別認証手段は、剥離、切断、消去などにより製品から除去できるという欠点があった。このため、製品から取り除くことのできない、即ち消失しない認証情報の開発が期待されていた。
【０００３】
一方、ＤＮＡは、元来全ての生物が保有し、それぞれの生物において、全ての遺伝情報を含む情報生体分子である。その多くは多数のタンパク質のアミノ酸配列に対応するものである。即ち、デオキシアデノシン（ｄＡ）、デオキシグアノシン（ｄＧ）、デオキシシトシン（ｄＣ）及びデオキシチミン（ｄＴ）がリン酸エステル結合を介し一定の方向性をもって結合して成り、その塩基数をｎ個とすると、その長さのＤＮＡは４ｎ種類存在することになる。従って、例えばわずか１６種類の塩基数でも約４３億種類のそれぞれ区別できるＤＮＡが存在し得る。現在では、数十塩基配列を有するＤＮＡであれば、どのような配列のものでも任意に合成することができる。また、ＤＮＡは、ある程度以上の量があれば、自動配列読み取り装置（シーケンサー）で自動的にその配列を決定することができる。
【０００４】
このような背景から、水不溶性媒体にＤＮＡを含ませた偽造防止ラベルを製品に用いることにより、該ＤＮＡの存在・不存在を手掛かりにして、その製品の真偽を明らかにすることが提案されている（特許文献１参照）。
【特許文献１】特開２００４−１５９５０２号公報
【発明の開示】
【発明が解決しようとする課題】
【０００５】
しかし、特許文献１に記載の技術は、基本的にはＤＮＡと水不溶媒体の混合方法に係るものであり、製品の真偽確認方法としては、ＰＣＲ法によるリボ核酸の増幅の有無を確認することにより、リボ核酸入りの対象製品を同定することが示されている。また、ＤＮＡの存在・不存在を検定指標とする真偽確認データは元より、ＤＮＡの配列を検定指標とし、同種製品であっても個々の製品毎の認証を可能とする、個別認証に関するデータは開示されていない。
【０００６】
一方、車両など物品の盗難・損壊事件において加害者が逃走したときなどには、事件現場に残された物品の塗料片から対象物品を早期に特定したいという要請がある。
【０００７】
本発明は、このような従来技術の有する課題に鑑みてなされたものであり、その目的とするところは、情報化核酸を含有することにより、どのような出所・履歴の製品であるかを個別具体的に特定できる補修塗膜及び補修塗装方法を提供することにある。
【課題を解決するための手段】
【０００８】
本発明者らは、上記課題を解決すべく鋭意検討を重ねた結果、ＤＮＡに代表される核酸を一つの認証情報としてとらえ、補修塗膜中の情報化核酸を後から検出することにより、上記課題が解決できることを見出し、本発明を完成するに至った。
【発明の効果】
【０００９】
本発明によれば、工業製品などの量産品に係る補修塗膜であっても、含まれる情報化核酸の配列を決定することにより、対象となる製品を個別的に認証できる。
【発明を実施するための最良の形態】
【００１０】
以下、本発明の補修塗膜について詳細に説明する。なお、本明細書及び特許請求の範囲において、「％」は特記しない限り質量百分率を示す。
【００１１】
本発明の第１の補修塗膜は、一又は複数の塗膜より成り、このうちの少なくとも１層に、任意且つ既知の塩基配列を有する部位を備える情報化核酸を含有して成る。
これより、塗装製品の補修塗膜に容易に採用できるとともに、補修完成後は該製品から情報化核酸を除去することが困難となるので、優れた個別認証手段として使用できる。
【００１２】
また、本発明の第２の補修塗膜は、一又は複数の塗膜を含み、この塗膜が一層のときは層内に、二層以上のときは層間に、情報化核酸含有層を配設する。また、この情報化核酸含有層は、任意且つ既知の塩基配列を有する部位を備える情報化核酸を含有して成る。
このときは、上述のように優れた個別認証手段として使用できる。また、補修する塗装製品が情報化核酸を含有する塗膜の積層体である場合は、各層ごとに塗料と情報化核酸を混合する工程が省略できるため、補修作業が簡略化される。即ち、情報化核酸を含有する多くの種類の補修用塗料を用意したり、保管場所を余分に用意する必要がなくなる。また、一製品毎に塗装機を洗浄して塗料を調合することがなくなるために、作業時間が短縮化され、非常に高効率になる。
なお、上記情報化核酸含有層は、情報化核酸と、塗膜の色合いを変化させない材料（例えば、アクリル系塗料、メラミン系塗料などのクリヤー塗料原料）とを混合して形成できる。
【００１３】
ここで、上記情報化核酸とは、ＤＮＡ（デオキシリボ核酸）、ＲＮＡ（リボ核酸）及びこれらの誘導体をいい、天然型でも人工型でも良いが、使用環境が厳しいクリヤー塗料組成物中に含めることを考慮すると、構造的に安定している人工型を使用するのが好ましい。人工型においては天然型には存在しない結合様式の（例えばヌクレオシド同士の結合がリン酸エステル結合だけでなくチオリン酸エステル結合のような非天然型を含むなどの）配列を形成できる。
また、上記情報化核酸において、塩基配列部位が任意であるとは、検出可能な塩基配列である限り無作為に選択され得ることを示し、塩基配列部位が既知であるとは、個別認証に用いられる塩基配列が予め把握されていることを示す。
【００１４】
上記情報化核酸の大きさは、核酸全体における塩基数が２００以下であることが好ましい。２００を超えると合成の段階でごくわずかずつ未反応部位が生成し、塩基が欠けたものの含有量が増大し易い。より好ましくは１００塩基程度であることが良い。
更に、上記塩基配列においてチミン同士が隣接しないことが好ましい。これより、チミンがダイマー化するのを抑制できる。
【００１５】
また、上記情報化核酸は、ＯＨ基と反応する化合物と併用する場合や厳しい環境下で使用される場合の安定性を向上させる観点から、保護基により誘導化されていることが好ましい。具体的には、５´位、３´位のいずれか一方又は双方にある水酸基を、リン酸エステル基、アシル基、アルコキシカルボニル基、ベンジル基、置換ベンジル基及びアリル基などを用いて誘導化することができる。図１の（Ａ）に天然型ＤＮＡ、（Ｂ）に５´位を誘導化したＤＮＡを示す。
更に、単離や精製の利便性を高める観点から、５´位の水酸基をビオチン又は蛍光分子により誘導化することが好ましい。具体的には、ビチオンを用いるとアビジンというタンパク質を結合したカラムに選択的に吸着され易くなる。一方、フルオレセインなどの蛍光分子を用いると核酸自体が蛍光をもつようになるため、感度よく検出でき精製等が容易になる。このように、単離や精製の利便性を高めると、個別認証が極めて容易になる。
なお、上記情報化核酸としてＲＮＡを用いるときは、安定性を向上させる観点から２´位の水酸基を上記保護基により誘導化することもできる。
【００１６】
また、上記情報化核酸は、補修塗膜中の含有量が少ない場合でも効率良く検出されるようにする観点から、上記塩基配列部位が該情報化核酸の増幅に用いられる部位であることが好ましい。かかる情報化核酸の増幅方法としては、相乗的に増幅させることのできるポリメラーゼ連鎖反応（ＰＣＲ）が適宜採用できる。
【００１７】
代表的には、情報化核酸が極微量であっても極度に増幅できるＰＣＲ法を採用することが望ましい。この方法では、例えば、ＤＮＡの末端数十塩基と相補的な塩基（プライマー）の存在下に温度制御を行いつつ耐熱性のＤＮＡポリメラーゼを作用させると、元のＤＮＡを倍増させることができる。これを例えば３０回繰り返せば数億倍に増幅させることができる。この増幅により微量のサンプルからでもその配列を決定するのに十分な量を得ることができるようになり、ひいては配列に対応する情報から該情報化核酸が含まれていた製品（クリヤー塗料組成物）の「身元」が判明することになる。
また、このときは、上記増幅に用いられる部位として、両端にポリメラーゼ連鎖反応（ＰＣＲ）に必要なプライマー対応部位を有することが好ましい。情報化核酸はプライマーを備えていなくても使用できるが、プライマーを備えることにより短時間で識別できるようになるからである。
かかるプライマー対応部位について、塩基数の下限は５以上であることが好ましい。より好ましくは１０以上であることが良い。塩基数が５未満では、区別できる核酸の数が減少し、特に、補修塗膜に多くの情報化核酸が混在するときは識別に時間がかかってしまう。一方、塩基数の上限は１００以下であることが好ましい。塩基数が１００を超えるといずれかの位置の塩基を欠いた副生成物の比率が高くなり、精製に手間がかかるか、場合によっては精製困難となってしまう。
なお、情報化核酸としてＲＮＡを用いるときは、逆転写酵素を用いて配列の相補的なＤＮＡを得、このＤＮＡを用いてＰＣＲ法を行うことができる。
【００１８】
また、上記情報化核酸は、上記塩基配列部位の他に更に認証情報部位を有することが好ましい。このときは、より詳細な情報設定により個別認証を実行できる。
例えば、図２に示すように、両端にプライマー対応部位を備えた情報化ＤＮＡであれば、中央にｍ個の塩基数の配列を置き（Ｂ１〜Ｂｍ）、この部分の配列情報を認証情報に対応させる。その両端には、それぞれｌ（エル）個、ｎ個のプライマーに相補的な配列（Ｘ１〜Ｘｌ，Ｐ１〜Ｐｎ）を連結する。この部分が存在することにより初めてＰＣＲ法の採用が可能となる。情報化ＤＮＡはこの１本鎖のもの又はそれと相補的な配列のＤＮＡと複合体を形成した２本鎖のものを情報素子として用いることができる。このプライマー対応部位の配列は、できるだけ相補的配列の結合が安定になり且つＰＣＲ法による増幅が円滑に進行するように工夫できる。
【００１９】
更に、上記情報化核酸は、被塗装面積に対して０．５〜５００μｇ／ｍ２含まれることが、情報化核酸の検出精度を良好とする観点から好適である。より好ましくは５０〜１００μｇ／ｍ２、特に好ましくは７０〜１００μｇ／ｍ２であることが良い。添加量が０．５μｇ／ｍ２より少ないと、補修塗膜から情報化核酸を識別することが困難となり易い。５００μｇ／ｍ２を超えると、情報化核酸を含有した塗膜又は情報化核酸含有層と、これに接する塗膜との接着性が低下して剥がれが生じ易い。
なお、情報化核酸を含有した塗膜又は情報化核酸含有層は、最上層の下層とすることが良い。このときは最上層の塗膜が剥がれても塗膜中に残存する可能性が高く識別され易い。また、補修塗膜が複数層から構成されるときは、最上層の下層より更に下層側に配設すると、検出の際に塗膜を剥がしても情報化核酸が含まれず、識別できないことがある。
【００２０】
また、上記情報化核酸は、単独で塗膜又は情報化核酸含有層に含まれ、水中で２次凝集しないように分散されていることが好適である。これより、補修塗膜の形成が簡便になり、また安価になり得る。代表的には、情報化核酸としては、例えば、ＤＮＡ、ＲＮＡ、β１−３グルカンなどを使用し、情報化核酸を含有する塗膜としては、例えば、アクリル樹脂系塗膜、メラミン樹脂系塗膜などを使用できる。また、情報化核酸含有層の原料としては、例えば、水又は溶剤に情報化核酸を溶解又は分散させたものとすることができる。この原料には情報化核酸の他に、例えば、有機顔料、無機顔料、分散剤及び硬化促進剤などの各種添加剤を適宜含有させることができる。
なお、上記２次凝集とは、本補修塗膜が水と接触したときに、情報化核酸を含有した塗膜に分散されている情報化核酸又は情報化核酸含有層に分散されている情報化核酸が互いに集まってより大きな粒子になることを言う。
【００２１】
更に、上記情報化核酸は、微粒子に担持することが好適である。これより、含有させた情報化核酸が、補修塗膜から流出するのを抑制でき、補修塗膜を長寿命化できる。また、溶媒中の分散性が良好となる。例えば、ＭＥＫ（メチルエチルケトン）などの極性溶媒を用いて、補修塗膜に分散させることができる。
【００２２】
上記微粒子の平均粒径は、０．０１〜４０μｍであることが、情報化核酸の検出精度及び補修塗膜への分散性などを良好とする観点から好適である。より好ましくは０．０２〜１μｍ、特に好ましくは０．０２〜０．５μｍであることが良い。平均流径が０．０１μｍより小さいと検出精度が低下し易く、４０μｍより大きいと隣接する塗膜との接着性が低下して剥がれ易い。
【００２３】
また、上記微粒子は、被塗装面積の０．５〜５０％に存在するように含有されていること、言い換えれば、上記微粒子が被塗装面積に対して０．５〜５０％を占めていることが、情報化核酸の検出精度及び補修塗膜への分散性などを良好とする観点から好適である。より好ましくは０．５〜２％であり、特に好ましくは０．５〜１％であることが良い。含有量が０．５％より少ないと、サンプリングされた補修塗膜中の微粒子の量が少な過ぎるために、検出の精度が低下する可能性がある。５０％を超えると、隣接する塗膜との接着性が低下して剥がれ易い。
【００２４】
上記微粒子としては、例えば、シリカや酸化亜鉛の他、酸化チタンや酸化モリブデン、酸化タングステン、チタン酸バリウムなどが好適に使用できる。
また、上記微粒子への担持は、滅菌蒸留水中に分散させて懸濁液とし、この懸濁液に上記情報化核酸をそのまま、あるいは当該情報化核酸を滅菌蒸留水に溶解させた情報化核酸水溶液を加え、乾燥することによって製造することができる。このとき、上記情報化核酸については、一部を水溶液とすることなくそのままの状態で加え、残部を水溶液の状態で加えるようにしても何ら差し支えない。
【００２５】
また、このとき、上記懸濁液には、アルコール（例えば、メタノール、エタノール、プロパノール、ブタノール、ペンタノール、ヘキサノール、ヘプタノール、オクタノール、ノナノールなど）、エステル（例えば、酢酸エチル、酢酸ブチル、酢酸プロピルなど）、ケトン（例えば、アセトン、ジメチルケトン、メチルエチルケトン、ジエチルケトンなど）及び芳香族溶剤（トルエン、ヘキサン、シクロヘキサン、キシレンなど）の溶媒を更に添加することが望ましく、これによって上記微粒子の懸濁液中における分散性が向上すると共に、情報化核酸が添加された後の水分及び溶剤分の揮発が促進されることになる。
なお、これら溶媒は１種のみに限定されず、２種以上の溶媒を併用することも可能である。また、これら溶媒は、情報化核酸と同時、あるいは情報化核酸を加えた後に添加しても、特に差し支えはない。
【００２６】
上記溶媒の添加量としては、アルコールの場合には、滅菌蒸留水／アルコールの容量比を１〜９９の範囲とすることが好ましく、アルコール以外の溶媒の場合、即ちエステル、ケトン、芳香族溶剤の場合には、滅菌蒸留水／溶媒の容量比を１〜７５の範囲とすることが好ましい。
即ち、溶媒の添加量が少な過ぎると、溶媒添加による上記効果が十分に得られず、逆に多過ぎても、水との相溶性低下によって水が揮発せずに残り易くなり、上記効果が十分に得られないようになる傾向がある。
【００２７】
また、上記情報化核酸を含有した塗膜又は上記情報化核酸含有層は、親油性液体である塗膜原料又は親水性液体である塗膜原料を用い、これを固化して得ることができる。
例えば、親油性塗膜原料としては、アクリル系塗料、メラミン系塗料、ウレタン系塗料など、親水性塗膜原料としては、親水化アクリル系塗料、ウレタン系塗料、メラミン系塗料などが使用でき、これらを単独又は混合して情報化核酸を溶解又は分散させて固化することができる。このとき沈降等が生じる場合は、適宜分散剤を添加できる。また、固化後の付着性を向上させる観点から、樹脂や付着付与材適宜添加できる。
なお、本発明の補修塗膜には、他にも各種添加剤を含有することができる。例えば、有機顔料、無機顔料、硬化促進剤などの各種添加剤を適宜含有できる。
【００２８】
以上に説明した本発明の補修塗膜の一実施形態を示す。
図３は、クリヤーコート膜を研磨し、補修した例を示す断面図である。塗膜の積層構成は、電着膜１と、プライマー対応部位を備えた情報化ＤＮＡ含有中塗り膜２と、プライマー対応部位を備えた情報化ＤＮＡ含有ベースコート膜３と、プライマー対応部位を備えた情報化ＤＮＡ含有クリヤーコート膜４とから成る。
また、図４は、クリヤーコート膜から中塗り塗膜まで研磨し、補修した例を示す断面図である。塗膜の積層構成は、電着１と、プライマー対応部位を備えた情報化ＤＮＡ含有中塗り２と、プライマー対応部位を備えた情報化ＤＮＡ含有ベースコート３と、プライマー対応部位を備えた情報化ＤＮＡ含有クリヤーコート膜４とから成る。
【００２９】
また、本発明の補修塗膜においては、情報化核酸を検出することにより、個別認証を行うことができる。
このとき、塩基配列を決定するに当たり、補修塗膜から抽出される該情報化核酸のデータと、該情報化核酸のデータを少なくとも含む情報化核酸データベースとを対比することが望ましい。予め把握された情報化核酸のデータベースと比較することにより製品認証にかかる時間を大幅に減らすことが可能となる。
かかるデータベースに蓄えられるデータとしては、例えば電気泳動時間やゲル濾過した際の移動距離（これは、情報化核酸自体をコントロールレーンに流せば足りる）などを挙げることができる。
【００３０】
上記個別認証方法において、ＰＣＲ法により情報化核酸を増幅させるに当たり、抽出された情報化核酸の溶液、ＰＣＲ緩衝液、滅菌蒸留水、少なくとも１種のプライマー、２，３−ジデオキシヌクレオシド三リン酸（ｄＮＴＰ）及びポリメラーゼを混合し、（１）９２〜９５℃で２〜５分間加熱し、次いで、（２ａ）９２〜９５℃で３０〜６０秒間、（２ｂ）２０〜５０℃で３０〜６０秒間、（２ｃ）７０〜８０℃で３０〜１２０秒間、の加熱サイクルを２０〜５０回繰り返し、しかる後、（３）７０〜８０℃で１〜１０分間加熱処理することが好ましい。なお、情報化核酸の塩基配列の任意性を高めるという観点からはより２種のプライマーを用いることが好ましい。
【００３１】
（１）において、９４℃で５分が特に好ましい。９２℃で２分より短いとＤＮＡの２本差への分離が困難になり、９５℃で５分より長いと、酵素が失活するからである。なお、補修塗膜に含まれる情報化核酸が１本鎖である場合には不要である。
また、（２ａ）において９４℃で３０秒が特に好ましい。９２℃で３０秒より短いと増幅率が低下し、９５℃で６０秒より長いと、酵素が失活する。
更に、（２ｂ）において４０℃で３０秒が特に好ましい。２０℃で３０秒より短いとプライマーとＤＮＡの結合が困難になり、５０℃で６０秒より長いと、酵素が失活する。
また、（２ｃ）において７２℃で３０秒が特に好ましい。７０℃で３０秒より短いと伸長が不十分になり、８０℃で１２０秒より長いと酵素が失活する。
更に、（３）において７２℃で７分が特に好ましい。７０℃で１分より短いと伸長が不十分になり、８０℃で１０分より長いと時間の無駄になる。
更にまた、加熱サイクル（２ａ）〜（２ｃ）の繰り返しは、３０回が特に好ましく、２０回より少ないと増幅率が低下し、５０回より多いと時間の無駄になる。
【００３２】
図５に、上記個別認証方法の一実施形態のフロー図を示す。
同図に示すように、Ｓ１において、補修塗膜から情報化ＤＮＡを抽出する。Ｓ２において、凍結乾燥により濃縮する。Ｓ３において、２種類のプライマーとポリメラーゼを加える。Ｓ４において、ＰＣＲを繰り返すことによりＤＮＡを増幅する。Ｓ５において、残った余分なプライマーを一本鎖ＤＮＡ開烈酵素により分解する。Ｓ６において、二本鎖である情報化ＤＮＡをゲル濾過で精製する。Ｓ７において、シーケンサーにより配列決定を行う。
【００３３】
ここで、Ｓ１においては、例えば補修塗膜を粉末にして少量の水と混ぜればよいが、例えば情報化ＤＮＡを微粒子に担持させる際に化学的結合させた場合には、加水分解などすることにより効率良く抽出することができる。また、Ｓ２においては、例えば遠心エバポレーターを用いて濃縮してもよい。更に、Ｓ５においては、一本鎖ＤＮＡ切断酵素として、例えばＴａｑ  ＤＮＡ  ポリメラーゼ、Ｔｔｈ  ＤＮＡポリメラーゼ、Ｔｆｌ  ＤＮＡポリメラーゼ、Ｖｅｎｔポリメラーゼ、Ｐｆｕポリメラーゼ、Ｂｃａ  ＢＥＳＴポリメラーゼ、ＫＯＤ  ＤＮＡポリメラーゼなどを使用できる。また、Ｓ６とＳ７との間に、更にＳ３及び４と同様の操作を繰り返して、目的のＤＮＡを増幅させてもよい。Ｓ７においては、質量分析装置によって配列決定を行ってもよく、シーケンサーによる配列決定と組み合わせてもよい。
【００３４】
また、情報化核酸の単離や精製の利便性を高める観点から、５´位の水酸基をビオチン又は蛍光分子により誘導化することが好ましい。具体的には、ビチオンを用いるとアビジンというタンパク質を結合したカラムに選択的に吸着され易くなる。一方、フルオレセインなどの蛍光分子を用いると核酸自体が蛍光をもつようになるため、感度よく検出でき精製等が容易になる。このように、単離や精製の利便性を高めると、個別認証が極めて容易になる。
更にまた、例えば５´位を硫黄に置換した場合には、水で抽出したものを更に金（Ａｕ）をコーティングした担体のカラムを通すことで容易に分離をすることができる。
【００３５】
次に、本発明の補修塗装方法について詳細に説明する。
第１の塗装方法では、上述の補修塗膜を形成するに当たり、被塗装面を研ぐ工程と塗膜を形成する工程とをこの順序で行う。また、該塗装工程では塗膜の少なくとも１層に溶媒を用いて情報化核酸を含有する。
これより、得られる補修塗膜は、少なくとも１層の塗膜に情報化核酸が含まれている構成を有する。
【００３６】
また、第２の塗装方法では、上述の補修塗膜を形成するに当たり、被塗装面を研ぐ工程と、少なくとも１層の塗膜を形成する工程と、該塗膜の層内又は層間に情報化核酸含有層を形成する工程と、を行う。
これより、得られる補修塗膜は、補修塗膜に隣接して情報化核酸含有層が存在する構成を有する。
【実施例】
【００３７】
以下、本発明を実施例により更に詳述するが、本発明はこれらの実施例に限定されるものではない。
【００３８】
（実施例１）
１．プライマー対応部位を備えた情報化ＤＮＡの微粒子への固定化
（１）シリカコートの酸化亜鉛（ＺＳ−０３２、粒径：０．０２μｍ、昭和電工製）４グラムに３０％エタノール含有減菌蒸留水１５ｍＬを加えて懸濁させた。
（２）情報化ＤＮＡ１０ｎｍｏｌ（２００μｇ）を減菌蒸留水０．５ｍＬに溶解し、上記微粒子懸濁液に加え良く撹拌した。更にエタノール４ｍＬを加え撹拌した。
（３）プラスチック製の円形の皿に懸濁液を注ぎ、上部を通気性の良い紙或いは布で覆って２日間自然乾燥した。
（４）ほぼ乾燥したものをデシケータに入れ、４０℃の加熱下で減乾燥を行った。
（５）十分乾燥した固体について乳鉢等で固まりを砕き微粒粉末に戻した。
【００３９】
２．プライマー対応部位を備えた情報化ＤＮＡを含有する塗布液の調整
０．４ｇの微粒粉末（プライマー対応部位を備えた情報化ＤＮＡが固定化された微粒子）を１０００ｇの蒸留水に分散させ、塗布液とした。
【００４０】
３．積層塗膜の形成
リン酸亜鉛処理した厚み０．８ｍｍ、７０ｍｍ×１５０ｍｍのダル鋼板に、カチオン電着塗料（商品名「パワートップＵ６００Ｍ」、日本ペイント社製カチオン型電着塗料）を乾燥膜厚が２０μｍとなるように電着塗装した後、１６０℃で３０分焼き付けた。その後、日本油脂社製のグレーの中塗り（商品名：ハイエピコ  Ｎｏ．５００）を３０μｍ塗装し、１４０℃で３０分焼き付けた。次いで、ベースコート塗料（商品名「スーパーラックＮ１８０」、日本ペイント社製）を乾燥膜厚が２０μｍとなるように塗装した。次に、情報化ＤＮＡを含有したクリヤ塗料を３０μｍ塗装し、１４０℃で３０分焼き付けた。
得られた積層塗膜において、図３に示すように、異物５をその一部がクリヤーコート膜４中に埋没するように配設した。
【００４１】
４．積層塗膜の補修
上記異物５が付着した積層塗膜について、異物５を含むクリヤーコート膜４の一部を３Ｍ製リムーバブルディスク７５０１を用いて研磨し、除去した。その後、クリヤーコート膜４の凹部に工程２で得られた塗布液を塗装し、更にその表面に補修用クリヤー膜６を塗装した。
【００４２】
（実施例２）
実施例１と同様に工程１〜３を繰返して、積層塗膜を形成した。
図４に示すように、得られた積層塗膜において、異物５をその一部がクリヤーコート膜４、ベースコート膜３及び中塗り塗膜２にかけて埋没するように配設した。
かかる積層塗膜について、異物５を含むクリヤーコート膜４、ベースコート膜３及び中塗り塗膜２の一部を３Ｍ製リムーバブルディスク７５０１を用いて研磨し、除去した。次いで、凹部に、中塗り塗膜２及びベースコート膜３を塗装し、その表面に塗布液を塗装し、更に補修用クリヤー膜６を塗装した。
【００４３】
＜情報化ＤＮＡの検出＞
実施例１及び実施例２で得られた補修塗膜について、以下の工程を行った。
（１）上記補修塗膜の試験片をカッターを用いて、細かく裁断した。
（２）試験細片に滅菌蒸留水５ｍＬを加え、マグネチックスターラーにより攪拌して、ＤＮＡを水層に抽出した。
（３）遠心機を用いて、試験細片と水層を分離し、水層を遠心エバポレータを用いて濃縮した。
（４）溶出回収したＤＮＡ溶液（５μＬ）、ＰＣＲ  ｂｕｆｆｅｒ（５μＬ）、Ｔａｑ  ｐｏｌｙｍｅｒａｓｅ（０．２５μＬ）、滅菌蒸留水（２４．７５μＬ）、５μＭのプライマー１（５μＬ）、５μＭのプライマー２（５μＬ）、及び２ｍＭ  ｄＮＴＰ（５μＬ）を混合した。
・プライマー１  …５´−ＴＧＣＡＣＧＣＡＣＣＧＴＧＴＡＣＴＣ−３´
・プライマー２    …５´−ＣＣＧＡＣＣＡＡＣＧＴＧＴＣＣＡＣＴ−３´
（５）９４℃で５分間加熱後、［９４℃で３０秒→４０℃で３０秒→７２℃で３０秒］を３０回繰り返した。
（６）７２℃で７分処理後、４℃で保存した。
（７）１本鎖ＤＮＡ開裂酵素（Ｓ１ヌクレアーゼ）を用いて、余分なプライマーを分解し、目的の２本鎖情報化ＤＮＡをゲル濾過で精製した。
（８）精製した情報化ＤＮＡに一種類のプライマー（プライマー１：５´−ＴＧＣＡＣＧＣＡＣＣＧＴＧＴＡＣＴＣ−３´）及び蛍光標識した２，３−ジデオキシヌクレオシド三リン酸を混合した。
（９）上記工程（４）〜（６）と同様の操作を行った。
（１０）ゲル濾過精製後、自動シーケンサーに供し、配列決定を行った。
【００４４】
実施例１及び実施例２の補修塗膜は、情報化ＤＮＡが良好に識別でき、また外観も良好であった。言い換えれば、通常の塗膜と同様の作業性で目的の外観が得られ、補修塗膜より塗装製品の識別が可能である。
【図面の簡単な説明】
【００４５】
【図１】天然ＤＮＡとこの５´位を誘導化したＤＮＡを示す構造式である。
【図２】認証情報部位の両端にプライマーを有する情報化核酸を示す概略図である。
【図３】本発明の補修塗膜を形成するまでの一例を示す断面図である。
【図４】本発明の補修塗膜を形成するまでの他の例を示す断面図である。
【図５】個別認証方法の一例を示すフロー図である。
【符号の説明】
【００４６】
１  電着塗膜
２  プライマーを備えた情報化ＤＮＡ含有中塗り塗膜
３  プライマーを備えた情報化ＤＮＡ含有ベースコート膜
４  プライマーを備えた情報化ＤＮＡ含有クリヤーコート膜
５  異物
６  補修用クリヤー
７  プライマーを備えた情報化ＤＮＡ層
【図１】
2006167558.tif 000002
【図２】
2006167558.tif 000003
【図３】
2006167558.tif 000004
【図４】
2006167558.tif 000005
【図５】
2006167558.tif 000006